"熱可塑性のバインダーポリマーAと、エチレン性不飽和二重結合を有する重合性化合物Bと、カチオン重合可能な化合物Cと、光ラジカル重合開始剤である有機ホウ素系化合物Dと、光増感色素Eと、カチオン重合開始剤Fとを少なくとも含み、前記光増感色素Eのカチオン部が発色団を有するイオン性の化合物であることを特徴とする、ホログラム記録用フォトポリマー組成物。前記有機ホウ素系化合物Dが下記式Iで表される化合物であることを特徴とする、請求項1に記載のホログラム記録用フォトポリマー組成物。IZは、任意の陽イオンを示し、R1、R2、R3及びR4は、それぞれ独立してアルキル基、アリール基、アルケニル基、アルキニル基、シリル基、複素環基、ハロゲン原子、置換アルキル基、置換アリール基、置換アルケニル基、置換アルキニル基または置換シリル基を示す。前記カチオン重合開始剤Fが、スルホニウム塩類、ホスホニウム塩類、N-アルコキシピリジニウム塩類、鉄アレーン錯体類、潜在性スルホン酸類、有機シラン類、ベンジルピリジニウム塩類、ベンジルアンモニウム塩類、からなる群から選ばれる化合物である、請求項1または2に記載のホログラム記録用フォトポリマー組成物。基材と、前記基材上に形成された請求項1~3のいずれかに記載のホログラム記録用フォトポリマー組成物からなるホログラム記録層とを有しているホログラム記録媒体。上記特許文献1で開示されている光ラジカル重合開始剤有機過酸化物を使用すれば、良好なホログラム記録特性が得られる一方で、未記録媒体の保存安定性には問題が残る。上記特許文献2で開示されている開始剤ヨードニウム塩を使用すると、ラジカル重合性モノマーのみを含む組成においては保存安定性が確保される一方、カチオン重合性モノマーを併用した系では、やはり室温暗所安定性が低下する。また、上記特許文献1ビスイミダゾールや特許文献3有機ホウ素系化合物で開示されている光ラジカル重合開始剤を用いると、保存安定性は向上するが、必要十分なホログラム記録特性が得られない。さらに、上記特許文献4で開示されている光ラジカル重合開始剤ヘキサアリールビスイミダゾールを用いると、室温暗所安定性と、高い回折効率、広いFWHMの両立が図れるが、ホログラム記録後にポストベークが必要になり、実用化の障害となっている。本発明の目的は、高い記録特性すなわち、高い回折効率と回折波長に対する大きな半値全幅FWHMを有し、未記録状態での保存安定性に優れたホログラム記録用フォトポリマー組成物を提供することにある。本発明者らが検討した結果、特定の組成において、光ラジカル重合開始剤として有機ホウ素系開始剤を使用し、且つカチオン部が発色団を有するイオン性の光増感色素を用いることにより、未記録状態での保存安定性が格段に向上することを見出した。本発明には、以下の発明が含まれる。1熱可塑性のバインダーポリマーAと、エチレン性不飽和二重結合を有する重合性化合物Bと、カチオン重合可能な化合物Cと、光ラジカル重合開始剤である有機ホウ素系化合物Dと、光増感色素Eと、カチオン重合開始剤Fとを少なくとも含み、前記光増感色素Eのカチオン部が発色団を有するイオン性の化合物であることを特徴とする、ホログラム記録用フォトポリマー組成物。2前記有機ホウ素系化合物Dが下記式Iで表される化合物であることを特徴とする上記1に記載のホログラム記録用フォトポリマー組成物。IZは、任意の陽イオンを示し、R1、R2、R3及びR4は、それぞれ独立してアルキル基、アリール基、アルケニル基、アルキニル基、シリル基、複素環基、ハロゲン原子、置換アルキル基、置換アリール基、置換アルケニル基、置換アルキニル基または置換シリル基を示す。3前記カチオン重合開始剤Fが、スルホニウム塩類、ホスホニウム塩類、N-アルコキシピリジニウム塩類、鉄アレーン錯体類、潜在性スルホン酸類、有機シラン類、ベンジルピリジニウム塩類、ベンジルアンモニウム塩類、からなる群から選ばれる化合物である、上記1または2に記載のホログラム記録用フォトポリマー組成物。4基材と、前記基材上に形成された上記1~3のうちのいずれかに記載のホログラム記録用フォトポリマー組成物からなるホログラム記録層とを有しているホログラム記録媒体。本発明のホログラム記録材料は光ラジカル重合開始剤として有機ホウ素系化合物を用いているため、未記録媒体の長期にわたる保存安定性に優れる。また、カチオン部が発色団を有するイオン性の増感色素を用いることで、有機ホウ素系開始剤とイオン性の増感色素が塩形成可能になるため、より効率の高い光増感作用が可能となり、記録特性が向上する。さらに、光ラジカル重合開始剤及び増感色素以外の構成成分として、特定の化合物を用いることにより、優れた記録特性と、記録済み信号の経時安定性との両立が図られる。このようにして、本発明によれば、高い記録特性すなわち、高い回折効率と回折波長に対する大きな半値全幅を有し、保存安定性に優れたホログラム記録用フォトポリマー及びホログラム記録媒体が提供される。ホログラム記録媒体は各種データの記録用のみならず、画像記録用として好適である。本発明のホログラム記録材料は、熱可塑性のバインダーポリマーAと、エチレン性不飽和二重結合を有する重合性化合物Bと、カチオン重合可能な化合物Cと、光ラジカル重合開始剤である有機ホウ素系化合物Dと、光増感色素Eと、カチオン重合開始剤Fとを少なくとも含み、且つ、前記光増感色素Eは、カチオン部が発色団を有するイオン性の化合物である。本発明のホログラム記録媒体は、基材と、前記基材上に形成された前記本発明のホログラム記録材料からなるホログラム記録層とを有している。本明細書において、ホログラム記録層をホログラム記録材料層、又は単に記録材料層ということもある。前記熱可塑性のバインダーポリマーAとしては、エチレン性不飽和二重結合を有する重合性化合物B、カチオン重合可能な化合物C、光ラジカル重合性開始剤である有機ホウ素系化合物D、光増感色素E、及び、カチオン重合開始剤Fのいずれとも相溶性がよいポリマーを用いる。ここでのポリマーとは、オリゴマー低重合度で分子量の低い高分子をも含む概念である。前記熱可塑性のバインダーポリマーAとしては、例えばエチレン性不飽和二重結合を有するモノマーの単独重合体、又は該モノマーと共重合可能な他のモノマーとの共重合体、ジオールとジカルボン酸との縮合重合体、ヒドロキシカルボン酸の重合体、セルロース誘導体等の熱可塑性樹脂を用いることができる。具体例としては、ポリ酢酸ビニル、ポリビニルブチラート、ポリビニルホルマール、ポリアクリル酸、ポリメタクリル酸、ポリアクリル酸又はポリメタクリル酸のエステル、セルロースアセテート、セルローストリアセテート、セルロースアセテートブチラート、ポリエチレン、ポリプロピレン、ポリエチレン-酢酸ビニル共重合体等、種々のものが挙げられる。バインダーポリマーとして1種のみを用いてもよく、2種以上を併用してもよい。前記熱可塑性のバインダーポリマーAの屈折率は、後述するエチレン性不飽和二重結合を有する重合性化合物Bの平均屈折率よりも0.03以上低い屈折率を有するものであることが好ましい。さらに、0.05以上低い屈折率を有するものであることがより好ましい。本明細書における屈折率は、n20/DNaD線での20°Cにおける屈折率またはその加重平均と定義する。前記エチレン性不飽和二重結合を有する重合性化合物Bとしては、分子中に芳香環を有する単官能又は多官能のメタアクリル酸エステルモノマーから選択するとよい。分子中に芳香環を導入することにより、屈折率が高くなる。また、メタアクリル酸エステルモノマーの2量体、3量体などのオリゴマーであってもよい。前記エチレン性不飽和二重結合を有する重合性化合物Bの具体例としては、ベンジルメタアクリレート、フェノキシエチルメタアクリレート、フェノキシポリエチレングリコールメタアクリレート、エピクロルヒドリンECH変性フェノールメタアクリレート、エチレンオキシドEO変性クレゾールメタアクリレート、2-メタアクリロイルオキシエチルフタル酸、2-メタアクリロイルオキシプロピルフタル酸、トリブロモフェニルメタアクリレート、o-フェニルフェノールメタアクリレート、p-クミルフェノールメタアクリレート、ビスフェノールAジメタアクリレート、ビスフェノールFジメタアクリレート、テトラブロモビスフェノールAジメタアクリレート、テトラブロモビスフェノールFジメタアクリレート、1,4-ジヒドロキシナフタレンメタアクリレート、9,9-ビス4-ヒドロキシフェニルフルオレンジメタアクリレート、9,9-ビス3-メチル-4-ヒドロキシフェニルフルオレンジメタアクリレート、9,9-ビス3,5-ジメチル-4-ヒドロキシフェニルフルオレンジメタアクリレート、9,9-ビス3-フェニル-4-ヒドロキシフェニルフルオレンジメタアクリレート、9,9-ビス6-ヒドロキシナフチルフルオレンジメタアクリレート、及びこれらのEO変性、プロピレンオキシドPO変性又はECH変性化合物等が挙げられるが、これらに限定されるものではない。これらのうち、9,9-ジアリールフルオレン骨格を有するメタアクリル酸エステルモノマーが特に好ましい。前記エチレン性不飽和二重結合を有する重合性化合物Bとして、上記のメタアクリル酸エステルモノマーの1種のみを用いてもよく、2種以上を併用してもよい。さらに、芳香環を有しないメタアクリル酸エステルモノマーを併用してもよい。本発明において、前記エチレン性不飽和二重結合を有する重合性化合物Bを高屈折率とするために、上記エチレン性不飽和二重結合を有する重合性化合物Bの平均屈折率は、例えば1.50以上であることが好ましく、1.55以上であることがより好ましい。前記カチオン重合可能な化合物Cとしては、高屈折率カチオン重合性化合物C1を用いる場合と、低屈折率カチオン重合性化合物C2を用いる場合とがあり、ともに本発明の範囲に包含される。さらに、高屈折率カチオン重合性化合物C1と低屈折率カチオン重合性化合物C2とを併用しても差し支えない。前記カチオン重合可能な化合物Cとして、高屈折率カチオン重合性化合物C1を用いる場合、化合物C1は、前記エチレン性不飽和二重結合を有する重合性化合物Bと共に屈折率格子を形成する。より具体的には、ホログラム記録時に形成された、前記不飽和二重結合を有する重合性化合物Bに由来する濃度分布に従って、記録後に高屈折率カチオン重合性化合物C1が拡散することにより、屈折率変調度Δnが増幅される。高屈折率カチオン重合性化合物C1の平均屈折率は、例えば1.50以上であることが好ましく、1.55以上であることが好ましい。前記高屈折率カチオン重合性化合物C1としては、分子中に芳香環などの高屈折率部位を有する単官能または多官能のエポキシ基及びまたはオキセタニル基含有化合物から選択するとよい。また、エポキシ基及び/又はオキセタニル基含有モノマーの2量体、3量体などのオリゴマーであってもよい。エポキシ基としては、例えば1,2-エポキシエチル基エチレンオキシド基及び3,4-エポキシシクロヘキシル基が挙げられる。前記高屈折率部位としては、芳香環以外に、フッ素以外のハロゲン原子、及び、環状スルフィド及びメルカプト基以外に由来する硫黄原子などが挙げられる。前記高屈折率カチオン重合性化合物C1のうち、1,2-エポキシエチル基を有する化合物の具体例としては、スチレンオキシド、フェニルグリシジルエーテル、ベンジルグリシジルエーテル、o-sec-ブチルフェニルグリシジルエーテル、o-フェニルフェノールグリシジルエーテル、4,4’-ビスヘキサフルオロプロピリデンビスフェノールジグリシジルエーテル、4,4’-シクロヘキシリデンビスフェノールジグリシジルエーテル、4,4’-オキシビスフェノールジグリシジルエーテル、テトラブロモビスフェノールAジグリシジルエーテル、テトラブロモビスフェノールFジグリシジルエーテル、9,9’-ビス[4-グリシジルオキシフェニル]フルオレン、9,9-ビス[3-メチル-4-グリシジルオキシフェニル]フルオレン、9,9-ビス[3,5-ジメチル-4-グリシジルオキシフェニル]フルオレン、9,9-ビス[3-フェニル-4-グリシジルオキシフェニル]フルオレン、9,9-ビス[6-グリシジルオキシナフチル]フルオレン、及びこれらのEO変性、PO変性又はECH変性化合物等が挙げられるが、これらに限定されるものではない。これらのうち、9,9-ジアリールフルオレン骨格を有する1,2-エポキシエチル基含有モノマーが特に好ましい。前記高屈折率カチオン重合性化合物C1のうち、3,4-エポキシシクロヘキシル基を有する化合物の具体例としては、1,4-ビス[3,4-エポキシシクロヘキシルメトキシメチル]ベンゼン、4,4’-ビス[3,4-エポキシシクロヘキシルメトキシメチル]-1,1’-ビフェニル、2-3,4-エポキシシクロヘキシルエチルジフェニルホスフィンオキシド、10-[2-3,4-エポキシシクロヘキシルエチル]-9,10-ジヒドロ-9-オキサ-10-ホスファフェナントレン-10-オキシド、及びこれらのEO変性、PO変性又はECH変性化合物等が挙げられる。また、特開2009-179568号公報に開示されている、芳香族骨格含有脂環式エポキシ化合物も好適に用いることができるが、これらに限定されるものではない。これらのうち、9,9-ジアリールフルオレン骨格を有する3,4-エポキシシクロヘキシル基含有モノマーが特に好ましい。前記高屈折率カチオン重合性化合物C1のうち、オキセタニル基を有する化合物の具体例としては、1,4-ビス{[3-エチルオキセタン-3-イルメトキシ]メチル}ベンゼン、3-エチル-3-フェノキシメチルオキセタン、4,4’-ビス[3-エチルオキセタン-3-イルメトキシ]-1,1’-ビフェニル、2,2’-ビス[3-エチルオキセタン-3-イルメトキシ]-1,1’-ビフェニル、ビス[3-エチルオキセタン-3-イルメトキシ]ナフタレン、ビスフェノールAビス[3-エチルオキセタン-3-イルメチル]エーテル、ビスフェノールFビス[3-エチルオキセタン-3-イルメチル]エーテル、4,4’-ヘキサフルオロプロピリデンビスフェノールビス[3-エチルオキセタン-3-イルメチル]エーテル、テトラブロモビスフェノールAビス[3-エチルオキセタン-3-イルメチル]エーテル、テトラブロモビスフェノールFビス[3-エチルオキセタン-3-イルメチル]エーテル、4,4’-ヘキサフルオロプロピリデンテトラブロモビスフェノールビス[3-エチルオキセタン-3-イルメチル]エーテル、4,4’-シクロヘキシリデンビスフェノールビス[3-エチルオキセタン-3-イルメチル]エーテル、4,4’-オキシビスフェノールビス[3-エチルオキセタン-3-イルメチル]エーテル、9,9-ビス{4-[3-エチルオキセタン-3-イルメトキシ]フェニル}フルオレン、及びこれらのEO変性、PO変性又はECH変性化合物等が挙げられるが、これらに限定されるものではない。これらのうち、9,9-ジアリールフルオレン骨格を有するオキセタニル基含有モノマーが特に好ましい。前記高屈折率カチオン重合性化合物C1として、上記のエポキシ基及び/又はオキセタニル基を有するモノマーの1種のみを用いてもよく、2種以上を併用してもよい。一方、前記カチオン重合可能な化合物Cとして、低屈折率カチオン重合性化合物C2を用いる場合、低屈折率カチオン重合性化合物C2は、記録材料中で前記エチレン性不飽和二重結合を有する重合性化合物Bと相補的な濃度分布を形成し、屈折率変調度Δnの向上に寄与する。好ましい実施態様において、低屈折率カチオン重合性化合物C2は、前記エチレン性不飽和二重結合を有する重合性化合物Bのいずれの平均屈折率よりも0.03以上低い屈折率を有する。より好ましくは、0.05以上低い屈折率を有する。また、低屈折率カチオン重合性化合物C2は記録時に可塑剤として作用するため、室温25°Cで液状の化合物であることが好ましい。低屈折率カチオン重合性化合物C2はカチオン反応性基を有しているため、ホログラム記録後にカチオン重合させることによってホログラム記録後の材料のガラス転移温度を向上させ、その結果、ホログラム記録後の保存安定性を向上させることができる。前記低屈折率カチオン重合性化合物C2として、具体的には、2-エチルヘキシルグリシジルエーテル、ドデシルグリシジルエーテル、グリセロールジグリシジルエーテル、ジエチレングリコールジグリシジルエーテル、1,2-シクロヘキサンカルボン酸ジグリシジル、1,4-シクロヘキサンジメタノールジグリシジルエーテル、1,4-ブタンジオールジグリシジルエーテル、1,6-ヘキサンジオールジグリシジルエーテル、ネオペンチルグリコールジグリシジルエーテル、ポリエチレングリコールジグリシジルエーテル、ポリプロピレングリコールジグリシジルエーテル、1,3-ビス3-グリシドキシプロピル-1,1,3,3-テトラメチルジシロキサン等の、1,2-エポキシエチル基を有する化合物;3,4-エポキシシクロヘキシルメチル-3,4-エポキシシクロヘキサンカルボキシレート、ビス3,4-エポキシシクロヘキシルアジペート、ビス3,4-エポキシシクロヘキシルスベレート、ビス3,4-エポキシシクロヘキシルセバケート、ビス[2-3,4-エポキシシクロヘキシルエチル]テトラメチルジシロキサン等の、3,4-エポキシシクロヘキシル基を有する化合物;3-エチル-3-ヒドロキシメチルオキセタン、2-エチルヘキシルオキセタン、エチレングリコールビス3-エチル-3-オキセタニルメチルエーテル、ジエチレングリコールビス3-エチル-3-オキセタニルメチルエーテル、ポリエチレングリコールビス3-エチル-3-オキセタニルメチルエーテル、ポリプロピレングリコールビス3-エチル-3-オキセタニルメチルエーテル等の、オキセタニル基を有する化合物;1,4-ブタンジオール、1,6-ヘキサンジオール、シクロヘキサン-1,4-ジメタノール、ポリカプロラクトンジオール、ポリエチレングリコール、ポリプロピレングリコール、ポリテトラメチレングリコール、1,3-ビス3-ヒドロキシプロピル-1,1,3,3-テトラメチルジシロキサン等の、ヒドロキシ基を有する化合物が挙げられる。また、本発明では必要に応じ、カチオン非反応性可塑剤Gも使用することができる。カチオン非反応性可塑剤Gの働きは、カチオン重合しないことを除けば、前述した低屈折率カチオン重合性化合物C2と同等である。前記カチオン非反応性可塑剤Gの具体例としては、マロン酸ジペンチル、マロン酸ジヘキシル、コハク酸ジドデシル、コハク酸ビス2-エチルヘキシル、グルタル酸ジドデシル、アジピン酸ビス2-エチルヘキシルアジピン酸ジデシル、スベリン酸ジドデシル、セバシン酸ジエチル、セバシン酸ジブチル、マレイン酸ビス2-エチルヘキシル、フマル酸ビス2-エチルヘキシル、シトラコン酸ジドデシル、メサコン酸ジドデシル等の二塩基酸エステル類;ポリエチレングリコール、ポリプロピレングリコール、ポリテトラメチレングリコール等のポリエーテルグリコール類およびそのアルキルエーテル類;ジメチルカーボネート、エチルメチルカーボネート、ジエチルカーボネート、ビニレンカーボネート、プロピレンカーボネート等のカーボネート類;ポリジメチルシロキサン、ポリメチルフェニルシロキサン、ヘキサエチルジシロキサン、1,3-ジブチル-1,1,3,3-テトラメチルジシロキサン、1,3-ビス3-アセトキシプロピルテトラメチルジシロキサン、1,3,5,7-テトラメチルシクロテトラシロキサン、オクタメチルシクロテトラシロキサン、ドデカメチルシクロヘキサシロキサン等のオルガノシロキサン類が挙げられるが、これらに限定されるものではない。前記有機ホウ素系化合物Dは光ラジカル重合開始剤として働き、記録時に前記エチレン性不飽和二重結合を有する重合性化合物Bを重合させ、記録材料中に屈折率格子を形成する。前記有機ホウ素系化合物Dは下記式Iで表される化合物である。Zは任意の陽イオンを示し、記録光に対する感光性の有無は問わない。R1、R2、R3及びR4はそれぞれ独立してアルキル基、アリール基、アルケニル基、アルキニル基、シリル基、複素環基、ハロゲン原子、置換アルキル基、置換アラルキル基、置換アルケニル基、置換アルキニル基または置換シリル基である。さらに、R1~R4のうちの少なくとも1つがアリール基であることがより好ましい。I有機ホウ素系化合物Dの3重量部以下とすることが好ましい。前記光増感色素Eは、記録に用いられる波長域の光を吸収し、前記有機ホウ素系化合物Dを光酸化させることによって前記有機ホウ素系化合物Dからのラジカル生成を促す。このように効率よく働くためには光増感色素Eと有機ホウ素系化合物Dは塩を形成していることがより好ましく、そのために、本発明では光増感色素Eとして、カチオン部が発色団を有するイオン性の化合物を用いる。前記光増感色素Eとして、具体的には、シアニン系色素、スチリル系色素等のポリメチン系化合物、ローダミンB、ローダミン6G、ピロニンGY等のキサンテン系化合物、サフラニンO等のフェナジン系化合物、クレシルバイオレット、ブリリアントクレシルブルー等のフェノキサジン系化合物、メチレンブルー等のフェノチアジン系化合物、オーラミン等のジアリールメタン系化合物、クリスタルバイオレット、ブリリアントグリーン、リサミングリーン等のトリアリールメタン系化合物、チオピリリウム塩系化合物、スクアリリウム系化合物が挙げられるが、これらに限定されるものではない。これらのうち、シアニン系色素の具体例としては、下式IIで表される化合物が挙げられるが、これらに限定されるものではない。R1―CH=CHn―CH=R2IIここで、R1、R2はそれぞれ独立にチアゾール核、チアゾリン核、オキサゾール核、オキサゾリン核、イミダゾール核、イミダゾリン核、セレナゾール核、セレナゾリン核、ピリジン核およびそれらの誘導体であり、メチン鎖長nは0~3である。前記カチオン重合開始剤Fは、前記カチオン重合可能な化合物Cを反応させるための開始剤であり、例えば、トリフェニルスルホニウムヘキサフルオロホスフェート、トリフェニルスルホニウムヘキサフルオロアンチモネート、4-フェニルチオフェニルジフェニルスルホニウムヘキサフルオロホスフェート等のトリアリールスルホニウム塩類;トリフェニルピレニルメチルホスホニウムヘキサフルオロアンチモネート、ジフェニルブチルピレニルメチルホスホニウムヘキサフルオロアンチモネート、トリフェニルフェナシルホスホニウムヘキサフルオロアンチモネート等のアリールホスホニウム塩類;N-エトキシ-2-メチルピリジニウムヘキサフルオロホスフェート、N-エトキシ-4-シアノピリジニウムヘキサフルオロホスフェート、N-エトキシキノリニウムヘキサフルオロホスフェート等のN-アルコキシピリジニウム塩類;シクロペンタジエニルイソプロピルベンゼン鉄IIヘキサフルオロホスフェート、シクロペンタジエニルフルオレン鉄IIヘキサフルオロホスフェート等の鉄アレーン錯体類;α-ヒドロキシメチルベンゾインスルホネート、ニトロベンジルトシレート、α-スルホニルアセトフェノン等の潜在性スルホン酸類;o-ニトロベンジルオキシトリフェニルシラン/トリスエチルアセトアセテートアルミニウム、トリフェニルシリルパーオキサイド/トリスエチルアセトアセテートアルミニウム、トリフェニルフェナシルシラン/トリスエチルアセトアセテートアルミニウム等のシラノール-アルミニウムIII錯体類、N-ベンジル-4-シアノピリジニウムヘキサフルオロアンチモネート等のベンジルピリジニウム塩類;ベンジルジメチルフェニルアンモニウムヘキサフルオロホスフェート等のベンジルアンモニウム塩類;等が挙げられるが、これらに限定されるものではない。前記カチオン重合開始剤Fとしてヨードニウム塩系の化合物を使用すると、ホログラム記録媒体の未記録状態における安定性が低下するため、本発明においては用いないことが好ましい。本発明のホログラム記録用フォトポリマー組成物における各成分の配合重量の好ましい範囲については、前記熱可塑性のバインダーポリマーA5~50重量部、前記エチレン性不飽和二重結合を有する重合性化合物B10~70重量部、前記カチオン重合可能な化合物C10~70重量部、前記光ラジカル重合開始剤である有機ホウ素化合物D0.1~5重量部、前記光増感色素E0.05~3重量部、前記カチオン重合開始剤F0.1~5重量部前記カチオン非反応性可塑剤G0~40重量部とすることが好ましく、前記熱可塑性のバインダーポリマーA10~40重量部、前記エチレン性不飽和二重結合を有する重合性化合物B20~60重量部、前記カチオン重合可能な化合物C20~60重量部、前記光ラジカル重合開始剤である有機ホウ素化合物D0.3~3重量部、前記光増感色素E0.1~1.5重量部、前記カチオン重合開始剤F0.3~3重量部前記カチオン非反応性可塑剤G0~20重量部とすることがより好ましい。また、上記の各成分以外に、界面活性剤、重合禁止剤、連鎖移動剤、ラジカル重合反応及び/又はカチオン重合反応を促進するための助触媒、紫外線吸収剤などの各種添加剤を添加してもよい。本発明のホログラム記録材料は、各成分を混合して、均一な組成物として製造することができる。混合方法は、公知の各種方法によればよい。混合の際には、各成分の均一化を促し、塗布に適した粘度とするための希釈溶媒を加えることが好ましい。希釈溶媒としては、例えば、アセトン、メタノール、エタノール、メチルエチルケトン、メチルイソブチルケトン、酢酸エチル、酢酸n-ブチル、プロピレングリコールモノメチルエーテル、プロピレングリコールモノメチルエーテルアセテート、トルエン、キシレン、アニソール、ジメチルスルホキシド、N-メチルピロリドン、アセトニトリル、テトラヒドロフラン等の、沸点が50°C以上200°C以下の各種有機溶剤又はその混合物を用いることができる。得られたホログラム記録材料組成物溶液を、例えばポリエチレンテレフタレートPET、ポリカーボネート、トリアセチルセルロース樹脂TAC、ポリイミド等の樹脂製透明基材上に塗布し、前記希釈溶媒を乾燥して、フィルム状のホログラム記録材料層が得られる。このようにして、前記の各成分が均一に分散または溶解されたホログラム記録材料層が作製される。本発明のホログラム記録媒体は、基材と、前記基材上に形成されたホログラム記録材料層とを有している。ホログラム記録材料層の上に、さらに基材を被覆して3層構成とすることもできる。また、ホログラム記録材料層の厚さは、特に限定されるものではなく、本記録媒体が用いられる記録装置の要求仕様等から適宜決定すればよく、例えば5~500μm程度とするとよい。以下に実施例を挙げて本発明をさらに具体的に説明するが、本発明はこれら実施例に限定されるものではない。[実施例1]ホログラム記録媒体サンプルの作製以下の手順に従って、表1に示す配合組成の記録材料組成物溶液を調整した。熱可塑性のバインダーポリマーAとして酢酸ビニルポリマーシグマアルドリッチ社製、重量平均分子量Mw=100,000、n20/D=1.471.6gに、エチレン性不飽和二重結合を有する重合性化合物Bとして9,9-ビス[4-2-アクリロイルオキシエトキシフェニル]フルオレン新中村化学工業株製NKエステルA-BPEF、n20/D=1.622.0g、低屈折率カチオン重合性化合物C2としてネオペンチルグリコールジグリシジルエーテルシグマアルドリッチ社製、n20/D=1.460.8g、カチオン非反応性可塑剤Gとしてセバシン酸ジエチル東京化成工業株製、n20/D=1.440.4gを加えた。この混合物に、さらに、20mgの光増感色素E3-エチル-2-[3-3-エチル-1,3-ベンゾチアゾール-23H-イリデンプロパ-1-エン-1-イル]-1,3-ベンゾチアゾール-1-イウム=ヘキサフルオロ-λ5ホスファヌイドDye-1と、光ラジカル重合開始剤Dとして有機ホウ素系化合物であるテトラブチルアンモニウムブチルトリフェニルボレート昭和電工株製P3Bを50mg、カチオン重合開始剤Fとしてトリアリールスルホニウムヘキサフルオロアンチモネート三新化学工業株製サンエイドSI-100Lを50mg溶解させた1.12gのアセトン溶液アセトンとして1.00gを添加し、攪拌して溶解させた。このようにして記録材料組成物溶液を得た。得られた記録材料組成物溶液を、バーコータを用いて100μm厚のPETフィルム上に塗布し、室温で1晩減圧乾燥させた。乾燥後の記録材料層の膜厚は約25μmであった。これを1.00mm厚のスライドガラスに、記録材料層がガラス面に密着するように貼り付け、ホログラム記録媒体サンプルとした。特性評価実施例1のホログラム記録媒体サンプルについて、図1に示すようなホログラム記録光学系を用いて、特性評価を行った。図1の紙面の方向を便宜的に水平方向とする。図1において、ホログラム記録媒体サンプル1は、記録材料層が水平方向と垂直になるようセットされている。図1のホログラム記録光学系において、記録用の光源11としてNd:YAGレーザ波長532nmを用い、この光源11から発振した光を、電磁シャッター12、凸レンズ13、ピンホール14、及び凸レンズ15によって空間的にフィルタ処理及びコリメートし、ミラー16及び1/2波長板17を介してビームスプリッタ18で2つの光束に分割し、分割された各光束それぞれが、ミラー19、20及びアパーチャ21、22を介して、ホログラム記録媒体サンプル1の記録材料層に対して垂直に入射するように調整した。この光学系を用いて、ホログラム記録媒体サンプル1に対して反射型ホログラムを記録した。記録条件は、光強度30mW/cm2で露光時間0.5~2秒露光エネルギー:15~60mJ/cm2とした。その後、記録媒体サンプル1の全面に、50mW/cm2のUV光を60秒間照射した露光エネルギー:3000mJ/cm2。UV光の照射光ポストキュアにより、カチオン開始剤Fを反応させ、前記カチオン重合可能な化合物Cの重合を進行させるとともに、増感色素に由来する着色を完全に消失させた。ポストキュア後の記録媒体サンプルを、分光光度計日本分光株製V-660にセットし、透過スペクトルを測定した。その際のピーク強度及びピーク波長から反射型ホログラムの初期における回折効率及び回折波長を求めた。さらに、前記透過スペクトルから、その半値全幅FWHMを求めた。回折効率ηは、分光光度計により求めた回折波長およびその回折波長における透過率Tp、及びベースライン透過率T0から、以下の式により算出した。結果を表1に示す。回折効率η=[T0-Tp/T0]×100ホログラム記録媒体の室温暗所安定性の評価として、ホログラム記録媒体作製直後の吸収スペクトルと1ヶ月後の吸収スペクトルとを比較した。表1に結果を示す。表1中の未記録ホログラム記録媒体の室温暗所安定性の欄には、1ヶ月後に測定された前記増感色素に由来する吸収スペクトルの吸収極大における吸光度が、媒体作製直後と比較して5以内の低下量にとどまった場合を○、5を超えて低下した場合を×として示した。吸光度が低下している場合、増感色素が重合開始剤と反応していることを意味する。すなわち、吸光度が5以上低下したものは室温暗所安定性が低いと判断される。また、上記室温安定性の評価とは別に、サンプル作製直後及び1週間後、1ヶ月後にそれぞれ反射型ホログラムを記録し、その回折効率を測定した。結果を併せて表1に示した。[実施例2]ホログラム記録媒体サンプルの作製以下の手順に従って、表1に示す配合組成の記録材料組成物溶液を調整した。熱可塑性のバインダーポリマーAとして酢酸ビニルポリマーシグマアルドリッチ社製、重量平均分子量Mw=100,000、n20/D=1.471.6gに、エチレン性不飽和二重結合を有する重合性化合物Bとして9,9-ビス[4-2-アクリロイルオキシエトキシフェニル]フルオレン新中村化学工業株製NKエステルA-BPEF、n20/D=1.621.0g、高屈折率カチオン重合性化合物C1として1,2-エポキシエチル基を有し、且つ9,9-ジアリールフルオレン骨格を有するフルオレンモノマー大阪ガスケミカル株製オグソールEG-250、n20/D=1.581.0g、低屈折率カチオン重合性化合物C2として、ネオペンチルグリコールジグリシジルエーテルシグマアルドリッチ社製、n20/D=1.460.8g、カチオン非反応性可塑剤Gとしてセバシン酸ジエチル東京化成工業株製、n20/D=1.440.4gを加えた。この混合物に、さらに、20mgの光増感色素Eとして、3-エチル-2-[3-3-エチル-1,3-ベンゾチアゾール-23H-イリデンプロパ-1-エン-1-イル]-1,3-ベンゾチアゾール-1-イウム=ヘキサフルオロ-λ5-ホスファヌイドDye-1と光ラジカル重合開始剤Dとして有機ホウ素系化合物であるテトラブチルアンモニウムブチルトリフェニルボレート昭和電工株製P3Bを50mg、カチオン重合開始剤Fとしてトリアリールスルホニウムヘキサフルオロアンチモネート三新化学工業株製サンエイドSI-100Lを50mg溶解させた1.12gのアセトン溶液アセトンとして1.00gを添加し、攪拌して溶解させた。このようにして記録材料組成物溶液を得た。得られた記録材料組成物溶液を、バーコータを用いて100μm厚のPETフィルム上に塗布し、室温で1晩減圧乾燥させた。乾燥後の記録材料層の膜厚は約25μmであった。これを1.0mm厚のスライドガラスに、記録材料層がガラス面に密着するように貼り付け、ホログラム記録媒体サンプルとした。その後、実施例1と同様にて特性評価を行った。結果を併せて表1に示す。また、バインダーポリマーA、重合性化合物B、成分Cの各成分の屈折率n20/Dも併せて表1に付記した。[実施例3~5、比較例1~2]各構成成分を、表1に示すような化合物及び配合組成とした以外は、実施例1と同様にしてホログラム記録媒体サンプルをそれぞれ作製し、その特性評価を行った。結果を併せて表1に示す。また、バインダーポリマーA、重合性化合物B、成分Cの各成分の屈折率n20/Dも併せて表1に付記した。[用いた成分の説明]バインダーポリマーA酢酸ビニルポリマーシグマアルドリッチ社製、Mw=100,000不飽和二重結合を有する重合性化合物BA-BPEF:9,9-ビス[4-2-アクリロイルオキシエトキシフェニル]フルオレン新中村化学工業株製カチオン重合可能な化合物C高屈折率カチオン重合性化合物C1EG-250:1,2-エポキシエチル基を有し、且つ9,9-ジアリールフルオレン骨格を有するフルオレンモノマー大阪ガスケミカル株製低屈折率カチオン重合性化合物C2ネオペンチルグリコールジグリシジルエーテルシグマアルドリッチ社製カチオン非反応性可塑剤Gセバシン酸ジエチル東京化成工業株製ラジカル開始剤DBT-2:3,3’-ジtert-ブチルパーオキシカルボニル-4,4’-ジメトキシカルボニルベンゾフェノンほか位置異性体混合物チッソ株製、40アニソール溶液P3B:テトラブチルアンモニウムブチルトリフェニルボレート昭和電工株製MN3B:テトラブチルアンモニウムブチルトリ4-メチル-1-ナフチルボレートイオン性の光増感色素EDye-1:3-エチル-2-[3-3-エチル-1,3-ベンゾチアゾール-23H-イリデンプロパ-1-エン-1-イル]-1,3-ベンゾチアゾール-1-イウム=ヘキサフルオロ-λ5-ホスファヌイド下記式1の化合物1Dye-2:3-ブチル-2-[3-3-ブチル-5-フェニル-1.3-ベンゾオキサゾール-23H-イリデンプロパ-1-エン-1-イル]-5-フェニル-1,3-ベンゾオキサゾール-1-イウム=ヘキサフルオロ-λ5-ホスファヌイド下記式2の化合物2クマリン6:3-2-ベンゾチアゾリル-7-ジエチルアミノクマリン下記式3の化合物3カチオン重合開始剤FSI-100L:トリアリールスルホニウムヘキサフルオロアンチモネート三新化学工業株製DAI-B:4-イソプロピル-4’-メチルジフェニルヨードニウムテトラキスペンタフルオロフェニルボレート東京化成工業株製なお、表1において、各成分の配合量gは、不揮発分としての量を示している。例えば、表1中でのBT-240アニソール溶液の不揮発分としての量0.55gは、アニソールを含む実際の添加量の1.375gに相当する。実施例1~5のホログラム記録媒体サンプルでは、光ラジカル重合開始剤Dとして、有機ホウ素系の光ラジカル重合開始剤実施例1、2ではP3B、実施例3ではMN3Bを使用し、且つそれ以外の成分として所定の化合物を用いることで、反射型ホログラム記録において高い回折効率と広いFWHMが得られ、かつ未記録媒体において室温暗所安定性に優れた結果が得られた。実施例1、4のホログラム記録媒体サンプルでは、カチオン部が発色団を有するイオン性の光増感色素実施例1ではDye-1、実施例4ではDye-2を使用することで、イオン性の光増感色素を使用しない場合比較例2と比較して、それ以外の組成は同一であるにもかかわらず、高い回折効率と広いFWHMが得られ、かつ未記録媒体において室温暗所安定性に優れた結果が得られた。一方、実施例5のホログラム記録媒体サンプルでは、カチオン重合開始剤としてヨードニウム塩系の化合物を使用したため、ホログラム記録媒体サンプル作製1ヶ月後の未記録媒体の暗所安定性が、実施例1に比べやや劣る結果となった。しかし、同1週間後の記録特性にはほとんど変化がみられないことから、必要最低限の安定性は得られていることがわかる。比較例1のホログラム記録媒体サンプルでは、光ラジカル重合開始剤Dとして、過酸化物系の光ラジカル重合開始剤を使用している。反射型ホログラム記録後の回折効率は実施例1~5とほぼ同等であったが、表1に示したとおり、未記録媒体の暗所安定性は非常に低く、実施例1~5と比較して大きく劣っていた。比較例2のホログラム記録媒体サンプルでは、光増感色素Eとして非イオン性の色素であるクマリン6を使用している。この場合、表1に示しように反射型ホログラムの回折効率およびFWHMが、カチオン部が発色団を有するイオン性の色素を使用している実施例1Dye-1および実施例2Dye-2と比較して非常に劣っていた。"